(57)【要約】【課題】  顔料インクを用いる記録方法でありながら、高い発色性の画像を良好な定着性で得ることができ、得られた画像は、フェザリングが抑制された、耐擦過性や耐ラインマーカー性に優れたものである、インクジェット記録方式に好適な記録方法の提供。【解決手段】  イオン性官能基を有する顔料を含む水性インクを記録媒体に付与することにより画像を形成する記録方法において、該水性インクが、該顔料と逆の極性のイオン性官能基を有するバインダーとを含み、該記録媒体が、該顔料と同一極性のイオン性成分を有するインク受容層、或いは、金属水酸化物及び／又は金属酸化物を含むインク受容層を有することを特徴とする記録方法。【選択図】  なし【特許請求の範囲】
【請求項１】
イオン性官能基を有する顔料を含む水性インクを記録媒体に付与することにより画像を形成する記録方法において、該水性インクが、該顔料と逆の極性のイオン性官能基を有するバインダーとを含み、該記録媒体が、該顔料と同一極性のイオン性成分を含むインク受容層を有することを特徴とする記録方法。
【請求項２】
前記インク受容層が、顔料と同一極性のイオン性成分を０．１〜３０質量％含む塗工液を用いて形成されたものである請求項１に記載の記録方法。
【請求項３】
イオン性官能基を有する顔料を含む水性インクを記録媒体に付与することにより画像を形成する記録方法において、該水性インクが、該顔料と逆の極性のイオン性官能基を有するバインダーとを含み、該記録媒体が、金属水酸化物及び／又は金属酸化物を含むインク受容層を有することを特徴とする記録方法。
【請求項４】
前記インク受容層が、Ｍｇ、Ｚｎ、Ｚｒ、Ｔｉ及びＡｌより選ばれる何れかの金属を含む金属水酸化物及び／又は金属酸化物を３〜４０質量％含む塗工液を用いて形成されたものである請求項３に記載の記録方法。
【請求項５】
イオン性官能基を有する顔料を含む水性インクを記録媒体に付与することにより画像を形成する記録方法において、該水性インクが、該顔料と逆の極性のイオン性官能基を有するバインダーとを含み、該記録媒体が、該顔料と同一極性のイオン性成分と、金属水酸化物及び／又は金属酸化物とを含むインク受容層を有することを特徴とする記録方法。
【請求項６】
前記インク受容層が、顔料と同一極性のイオン性成分を０．１〜３０質量％と、Ｍｇ、Ｚｎ、Ｚｒ、Ｔｉ及びＡｌより選ばれる何れかの金属を含む金属水酸化物及び／又は金属酸化物を３〜４０質量％と、を含む塗工液を用いて形成されたものである請求項５に記載の記録方法。
【請求項７】
画像の形成をインクジェット記録方式で行う請求項１〜６の何れか１項に記載の記録方法。
【発明の詳細な説明】
【技術分野】
【０００１】
本発明は、インクジェット記録方式を好適に適用できる、顔料とバインダーとを有する水性インクを用いて、特定の成分を含むインク受容層を有する記録媒体に画像を形成する記録方法に関する。
【背景技術】
【０００２】
近年、パーソナルコンピュータやデジタルカメラ等の普及に伴い、これらの装置で作成した画像情報等を、銀塩写真と同じような画像品位で記録紙に表示することが要求されている。そして、記録紙に印刷する手段として、電界や熱、圧力等を駆動源としてノズルより溶液状のインクを、記録媒体である記録紙上に吐出させ、インクにより画像を形成して印刷を行う、インクジェット記録方式等が使用されている。
【０００３】
上記インクジェット記録方式では、水性インクが通常使用されており、記録紙としては、画像情報等の写真用途では、支持体上にインク受容層が形成された記録紙を使用するのが一般的である（特許文献１参照）。又、上記水性インクの色材としては、写真用途には、高品位な画像を要求されることから、定着性に優れる水溶性の染料が一般的に用いられており、活字等の用途には、画像の堅牢性が高い顔料が用いられている（特許文献２参照）。以下、染料を色材とする水性インクを染料インクと称し、顔料を色材とする水性インクを顔料インクと称す。ここで、染料の場合は、記録紙を構成しているセルロースに染着（化学的に結合）するため容易に定着するが、顔料の場合には、通常、染着することがないため、そのままでは、耐擦過性、更には、耐ラインマーカー性等の定着性に劣るという課題がある。
【０００４】
顔料インクにおいて、記録紙等の記録媒体への定着性に関する性能を向上する手法としては幾つかのものが挙げられるが、下記のように、いずれも充分であるとは言い難く、改善の余地がある。
【０００５】
例えば、（１）顔料インクの紙への浸透性を増すことで、紙表面の顔料の存在量を減少させ、画像の定着性向上を図ることができるが、反面、顔料が紙に浸透するため発色濃度が低下し、フェザリングも劣るという別の問題を生じる。或いは、（２）記録紙等の記録媒体に、顔料と結合する物質を含有させることで定着性の向上を図る方法があるが、十分な定着性能を付与するためには該物質を多量に用いる必要があり、普通紙等の用途ではコスト過多となるため、現実的でない。又、（３）インク中に顔料と結合性のある樹脂分を含有させて定着性の向上を図る方法もあるが、十分な定着性能を付与するためには該成分を多量に用いる必要があり、特にインクジェット記録方式を用いる場合には、インクの粘度が上昇する等のため、インクジェット特性に劣ったものとなり、実用的でない。
【０００６】
【特許文献１】特開２００３−２５１９１５公報
【特許文献２】特開平５−１７１０８２号公報
【発明の開示】
【発明が解決しようとする課題】
【０００７】
インクジェット記録物は、上記したような理由から、レーザープリンターから出力される電子写真方式によって得られる印刷物と比べて、発色濃度と、画像の堅牢性や定着性・耐擦過性・耐ラインマーカー性等との両立が困難である。特に、顔料インクを用いて、良好な発色性と定着性とを両立したインクジェット記録物を得ることは困難である。
【０００８】
従って、本発明の目的は、顔料インクを用いる記録方法でありながら、高い発色性の画像を良好な定着性で得ることができ、得られた画像は、フェザリングが抑制された、耐擦過性や耐ラインマーカー性（定着性）に優れるものである、インクジェット記録方式に適用可能な記録方法を提供することにある。
【課題を解決するための手段】
【０００９】
上述の目的は、下記の本発明によって達成される。即ち、本発明は、イオン性官能基を有する顔料を含む水性インクを記録媒体に付与することにより画像を形成する記録方法において、該水性インクが、該顔料と逆の極性のイオン性官能基を有するバインダーとを含み、該記録媒体が、該顔料と同一極性のイオン性成分を含むインク受容層を有することを特徴とする記録方法である。
【００１０】
又、本発明は、イオン性官能基を有する顔料を含む水性インクを記録媒体に付与することにより画像を形成する記録方法において、該水性インクが、該顔料と逆の極性のイオン性官能基を有するバインダーとを含み、該記録媒体が、金属水酸化物及び／又は金属酸化物を含むインク受容層を有することを特徴とする記録方法である。
【００１１】
又、本発明は、イオン性官能基を有する顔料を含む水性インクを記録媒体に付与することにより画像を形成する記録方法において、該水性インクが、該顔料と逆の極性のイオン性官能基を有するバインダーとを含み、該記録媒体が、該顔料と同一極性のイオン性成分と、金属水酸化物及び／又は金属酸化物とを含むインク受容層を有することを特徴とする記録方法である。
【発明の効果】
【００１２】
本発明によれば、従来のように、インク中に含有させるバインダーや、或いは紙等の記録媒体に設けるインク受容層に、著しく高い性能を付与しなくても済むために、インクとしても安定であり、且つ印字画像の発色濃度が高く、耐擦過性や耐ラインマーカー性等の堅牢性（定着性）に優れる画像の形成が可能となる。又、本発明によれば、インク中に含有させるバインダー、記録媒体に設けるインク受容層に含有させる特定のイオン性成分は、ともに、その添加量は少量で充分な効果が得られるため、大幅なコストアップや、特性の変化等も少なく、高い実用性を達成できる。更に、本発明にかかる記録方法により形成された画像は、電子写真方式の画像に匹敵し得る、彩度、解像度、耐久性を有するものとなるため、その工業的価値は非常に高い。
【発明を実施するための最良の形態】
【００１３】
本発明の好ましい実施の形態を挙げて、本発明を更に詳細に説明する。先ず、本発明で使用する顔料は、イオン性官能基を有するものであればよく、水に分散し得るものであればよい。具体的には、アニオン性やカチオン性で水分散可能な顔料が挙げられる。又、インク中に含有させるバインダーは、イオン性官能基を有するため水に溶解又は分散し、且つ、そのイオン性官能基は、顔料の有するイオン性官能基と逆の極性のものであるため、水との親和性を維持し、しかも顔料と結合性を示す。
【００１４】
本発明では、上記した特性を有するインクを付与する、記録媒体に設けるインク受容層を、インクに用いる顔料と同一極性のイオン性成分を添加したものとすることで、顔料及び／又はバインダーが、該受容層を形成する基材と結合するため、得られる画像は、耐擦過性、耐水性、耐ラインマーカー性等の定着性能が向上したものとなる。又、インク受容層に、金属酸化物や金属水酸化物を含有しても同様の効果を得られる。
【００１５】
以下、本発明の具体的な実施の形態について、更に詳細に説明する。本発明で使用する顔料は、イオン性官能基を有する顔料であるので、水への溶解性又は分散性が向上する。アニオン性官能基を有する顔料としては、例えば、スルホン酸の基、カルボン酸の基、リン酸の基等を有するものが挙げられる。具体的には、ナフトールエローＳ、Ｐｉｇ．Ｙｅｌｌｏｗ１００、同１１５、Ｐｉｇ．Ｏｒａｎｇｅ１７：１、Ｐｉｇ．Ｖｉｏｌｅｔ１６、Ｐｉｇ．Ｂｌｕｅ１７、同１９、Ｐｉｇ．Ｒｅｄ４８：２、同４９：１、同５４、同６４、同６５、Ｐｉｇ．Ｂｌａｃｋ１や、ＣＡＢ−Ｏ−ＪＥＴ３００、ＣＡＢ−Ｏ−ＪＥＴ２００（キャボット社製）等を好ましく例示できる。
【００１６】
カチオン性の官能基を有する顔料としては、四級アンモニウムイオン、スルホニウムイオンやホスホニウムイオン等のオニウムイオンを有するものや、化学構造中に四級窒素カチオン等を有する顔料が挙げられる。具体的には、Ｐｉｇ．Ｂｌｕｅ２、同９、Ｐｉｇ．Ｒｅｄ８１、Ｐｉｇ．Ｇｒｅｅｎ４、Ｐｉｇ．Ｖｉｏｌｅｔ１、同３等を好ましく例示できる。
【００１７】
本発明で使用するインクに含有させるバインダーは、水に溶解又は分散するようにするため、イオン性官能基を有することを要するが、具体的には、イオン性官能基を有する樹脂や油脂を使用できる。アニオン性の官能基を有するバインダーとしては、例えば、ポリ酢酸ビニル、ポリスチレンスルホン酸ナトリウム、ポリ乳酸、ポリリン酸、ポリアクリル酸、ポリメタクリル酸等の、単体、若しくはこれらのいずれかを成分として有する重合体組成物が挙げられる。
【００１８】
カチオン性の官能基を有するバインダーとしては、樹脂中にカチオン性基を有する、例えば、ポリ−４−ビニルピリジン、ポリ−２−ビニルピリジン、或いは側鎖又は末端に４級アンモニウム塩等のオニウム塩を有する重合体組成物等を好ましく例示できる。
【００１９】
次に、本発明にかかるもう一つ特徴である記録媒体について説明する。本発明では、表面にインク受容層が形成された記録媒体を用いるが、上記したインク中の顔料と同一極性のイオン性成分を有するものを使用する。又、別の形態では、金属水酸化物及び／又は金属酸化物を含むインク受容層が形成されてなる記録媒体を使用する。更に、好ましい形態としては、インク中の顔料と同一極性のイオン性成分と、金属水酸化物及び／又は金属酸化物とを含むインク受容層が形成されてなる記録媒体を使用する。
【００２０】
インク受容層中に含有させるイオン性成分としては、上述したようなインクに用いるバインダーと同様のものや、更には、キチンやキトサン等が好ましく例示できる。又、その使用量は、インク受容層を形成するための塗工液中に、０．１〜３０質量％程度とすることが好ましく、より好ましくは１〜１０質量％とする。インク受容層中のイオン性成分の適用量が、上記した範囲よりも過多であると、インク受容層を形成する基材である紙が加水分解する恐れがある。一方、０．１質量％よりも少ない場合には、普通紙等にインク受容層を形成したことによる明瞭な効果が得られ難い。
【００２１】
インク受容層中に含有させる金属酸化物としては、例えば、酸化マグネシウム、酸化亜鉛、酸化カルシウム、酸化チタン、ジルコニア、アルミナ等を好ましく例示できる。又、金属水酸化物としては、水酸化アルミニウム、水酸化マグネシウム、水酸化亜鉛等を好ましく例示できる。これらの使用量としては、インク受容層を形成するための塗工液中に、３〜４０質量％であることが好ましく、特には５〜２０質量％であることが好ましい。即ち、３質量％よりも少ない場合には、普通紙等にインク受容層を形成したことによる明瞭な効果が得られ難い。一方、使用量が、上記範囲よりも過多であると、インク受容層を形成する基材である紙の脆性が増す等の不具合を生じる。
【００２２】
本発明で使用するインクに含有させる、前述したような顔料及びバインダーは、インクの構成成分として好適に用いることができるものである。又、本発明で使用する記録媒体のインク受容層中に含有させる、上述したような構成を有するイオン性成分、金属酸化物、及び金属水酸化物は、インク受容層の構成成分として好適に用いることができるものである。本発明にかかる記録方法は、上述した構成を有するインクと、インク受容層の２つを組み合わせることで、前述したより高い効果が得られる。本発明にかかる記録方法は、特に、インクジェット記録方式で記録を行う場合に好適である。
【００２３】
本発明で使用するインク中の顔料の含有量は、インク中に、０．５〜２５質量％程度が好ましく、より好ましくは１〜１５質量％程度である。又、本発明で使用するインク中のバインダーの量は、０．１〜２５質量％程度が好ましく、より好ましくは、０．２〜５質量％程度である。本発明で使用する記録媒体のインク受容層中に含有させるイオン性成分、金属酸化物及び金属水酸化物の、総含有量は、インク受容層を形成する際の塗工液中において、０．１〜４０質量％程度とすることが好ましく、より好ましくは０．５〜３０質量％程度である。
【００２４】
本発明で使用するインクは、上記した成分と水とを含んでなるが、その他、湿潤剤として、下記に挙げるような水溶性有機溶剤を含んでもよい。湿潤剤の具体例として、例えば、ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン共重合体；エチレングリコール、プロピレングリコール、トリメチレングリコール、トリエチレングリコール、１，２，６−ヘキサントリオール等のアルキレン基が２〜６個の炭素原子を含むアルキレングリコール類；グリセリン；エチレングリコールモノメチルエーテル、ジエチレングリコールモノメチルエーテル、トリエチレングリコールモノメチルエーテル等の低級アルキルエーテル類；トリエチレングリコールジメチルエーテル、テトラエチレングリコールジエチルエーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、２−ピロリドン、１，３−ジメチル−２−イミダゾリジノン等が挙げられる。上記のごとき水溶性有機溶剤は、単独でも、或いは混合物としても使用することができる。これら湿潤剤の添加量は、インクに対して、０．１〜３０質量％が好ましく、より好ましくは１〜１０質量％の範囲である。
【００２５】
上記したような成分からなる本発明で使用するインクは、その表面張力が、３０〜４５ｍＮ／ｍであることが好ましく、より好ましくは３５〜４０ｍＮ／ｍである。表面張力が３０ｍＮ／ｍ以上であると、記録媒体中の浸透速度が速過ぎる恐れがなくなり、イオン性官能基を有するバインダーによる固着機構が好適に働き、記録媒体の表面に設けたインク受容層に顔料を良好な状態で固着することができる。又、インクの表面張力を４５ｍＮ／ｍ以下に抑えると、インクの記録媒体中への適度な浸透が起こり、記録媒体表面に付着した状態の顔料が減少するので、画像の耐マーカー性の低下を避けることができる。インクの表面張力は、インク中に添加する界面活性剤の添加量によって、適宜に調整することが可能である。
【００２６】
上記において好適に使用できる界面活性剤の例としては、インク中に添加した場合に、インクの保存安定性等に対して悪影響を及ぼさないものであれば特に限られるものではなく、例えば、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤が挙げられる。これらは、単独で、或いは２種以上を適宜選択して使用できる。これらの界面活性剤をインクに添加する場合の含有量としては、水性顔料インク全量に対して、好ましくは０．０１〜５．０質量％、より好ましくは０．１〜０．３質量％の範囲とすることが望ましい。
【実施例】
【００２７】
以下、本発明を適用した好適な実施例についての実験結果を挙げて、本発明を更に詳細に説明する。実施例において使用したインクを構成する顔料とバインダーには、顔料に、アニオン性のカーボンブラック（スルホン酸ナトリウム塩）を用い、バインダーには、これと逆極性の、カチオン性を示すポリビニルアルコール（ポリオキシエチレン−四級アンモニウム塩）を用いた。又、インクに添加した界面活性剤は、アセチレングリコールエチレンオキサイド付加物である。
【００２８】
［実施例１］
（インクＢＫ−１の調製）
本実施例では、下記の組成を有するインクを使用した。
・カーボンブラック分散液（キャボット社製、
商品名：ＣＡＢ−Ｏ−ＪＥＴ３００）      ３５ｇ
・バインダー（クラレ社製、商品名：Ｃ−５０６）
０．５ｇ
・水                                ２９．３６ｇ
・界面活性剤（川研ファインケミカル社製、
商品名：アセチレノールＥＨ）        ０．１４ｇ
・グリセリン（湿潤剤）                    ２０ｇ
・エチレングリコール（湿潤剤）            １５ｇ
【００２９】
上記した成分を、サンプル瓶中に入れ、その後、マグネチックスターラーを用いて攪拌混合して、本実施例で使用する顔料ブラックインク（インクＢＫ−１）を調製した。このようにして得られたインクＢＫ−１の表面張力を、表面張力計（協和界面科学（株）、ＣＢＶＰ−Ａ３）で測定したところ、インクＢＫ−１の表面張力は、３７．０ｍＮ／ｍであった。
【００３０】
（記録媒体の作製）
＜塗工液Ａの調製＞
先ず、下記に示す組成からなる調合液をマヨネーズ瓶（容量：１００ｍｌ）にとり、ジルコニアビーズ（比重：６．０ｇ／ｃｍ3、φ：０．５ｍｍ）を１９８ｇ加えて密栓し、ペイントシェーカー（東洋精機社製）にて１５時間振とうして、塗工液Ａを調製した。
・水酸化マグネシウム（関東化学社製：試薬鹿１級）
３．３ｇ
・ノニオン性分散樹脂（第一工業製薬社製、商品名：
エパン７８５）                      ０．３３ｇ
・脱イオン水                        ２９．３７ｇ
【００３１】
＜塗工液Ｂの調製＞
又、上記塗工液Ａにおいて、水酸化マグネシウムを酸化亜鉛（関東化学社製：試薬特級）に置き換えた以外は同様の方法で、塗工液Ｂを調製した。
【００３２】
＜塗工液Ｃの調製＞
下記に示す組成からなる調合液をマヨネーズ瓶にとり、マグネチックスターラーで攪拌混合して、塗工液Ａの調製と同様にして塗工液Ｃを調製した。
・ポリアクリル酸（和光純薬社製、商品名：２５％の
ポリアクリル酸溶液）                    ２５ｇ
・脱イオン水                              ７５ｇ
【００３３】
＜塗工液Ｄの調製＞
先のようにして得た塗工液Ｂと塗工液Ｃとを１：１で混合して、塗工液Ｄを調製した。
【００３４】
＜インク受容層の形成＞
上記で調製した塗工液Ａ、Ｂ、Ｃ及びＤのそれぞれを用い、普通紙（キヤノン社製：ＰＢペーパー）を基材として、この上にバーコート（バーコーター：Ｎｏ．８）して、インク受容層を形成した。そして、得られたものを、評価紙Ａ、Ｂ、Ｃ及びＤとした。
【００３５】
［評価］
前記で調製したインクＢＫ−１を、インクジェットプリンター機（キヤノン社製：ＢＪ  Ｓ７００）に搭載し、これを用いて上記で得た評価紙Ａ〜Ｄにインクジェット記録を行い、評価印字物１〜４を得た。各印字部について、下記の方法及び基準で評価を行い、その結果を表１にまとめて示した。
【００３６】
＜光学濃度＞
印字１時間後の、各評価印字物１〜４の印字部について、反射法（Ｘ−Ｒｉｔｅ  Ｉｎｃ．、３１０）でベタ印刷部の光学濃度（ＯＤ）を測定した。そして、以下の基準で評価した。
○：ＯＤ＞１．４
△：１．４≧ＯＤ＞１．３
×：１．３≧ＯＤ
【００３７】
＜フェザリング＞
各評価印字物１〜４について、印字１０分後の印字部分を顕微鏡で観察し、以下の基準で評価した。
○：全くフェザリングがない
△：やや見られる
×：フェザリングが多く見られる
【００３８】
＜耐ラインマーカー性＞
各評価印字物１〜４について、印字１０分後の印字部を、蛍光ペン（パイロット社製、商品名：Ｓｐｏｔｌｉｔｅｒ）を用いて、ベタ印刷部分から１ｃｍ離れた左側から１ｃｍ離れた右側までマークした。両側の光学濃度の差（ΔＯＤ）を測定し、以下の基準で耐マーカー性を評価した。
×：ΔＯＤ≧０．０５
△：０．０２＜ΔＯＤ＜０．０５
○：０．０１＜ΔＯＤ≦０．０２
◎：ΔＯＤ≦０．０１
【００３９】
＜耐擦過性＞
各評価印字物１〜４について、印字１０分後の印字部を２００ｇの荷重下でシルボン紙を１０回滑らせ、ベタ印刷部の縁周辺を目視で観察し、以下の基準で評価した。
○：全く擦過跡が見られない
△：やや擦過跡が見られる
×：擦過跡が多く見られる
【００４０】
［比較例１］
実施例１で使用したと同様のインクＢＫ−１と記録装置とを用いて、インク受容層を有さない普通紙（キヤノン社製：ＰＢペーパー）にインクジェット記録を行い、評価印字物５を得た。該評価印字物５の印字部について、実施例１の評価印字物１〜４にしたと同様の評価を行い、その結果を表１にまとめて示した。
【００４１】
［比較例２］
実施例１で使用したインクＢＫ−１の組成において、添加したバインダーを除外し、水で全体が１００ｇとなるようにした以外は同様にしてインクを調製して、顔料ブラックインク組成物（インクＢＫ−２）を調製した。インクＢＫ−２の表面張力を測定したところ、３９．６ｍＮ／ｍであった。次に、得られたインクＢＫ−２と、実施例１で使用したと同様の評価紙Ａ、Ｂ、Ｃ及びＤ、更に、比較例１で用いた普通紙とをそれぞれ用いて、実施例で用いたと同様の装置でインクジェット記録を行い、評価印字物６〜１０を得た。得られた評価印字物６〜１０の印字部について、実施例１で行ったと同様の評価を行った。そして、得られた結果を、表１にまとめて示した。
【００４２】
［参考例１］
レーザービームプリンター（キヤノン社製、商品名：ＬＢＰ−１８１０）を用いて電子写真記録を行い、評価印字物１１を得た。印字部について実施例で行ったと同様の評価を行った。そして、得られた結果を、表１に示した。
【００４３】
2006088424.tif 000002
【００４４】
表１に示した通り、実施例１の評価印字物１〜４では、比較例と比べて、その定着性能（耐マーカー性及び耐擦過性）、及びフェザリングの抑制において高い特性が見られた。中でも、評価印字物３、４において、特に優れた光学濃度と定着性能と画像品位が達成されることがわかった。一方、比較例１では、インク受容層を有さない普通紙に印字しているために、特に定着性能が不十分であった。又、比較例２で使用したバインダーを含まないインクＢＫ−２では、インク受容層を有する紙を用いることで、形成される画像は、普通紙に印字した場合と比較して、耐ラインマーカー性、耐擦過性の向上が見られるものの、実施例と比較して十分な定着性能を得られなかった。更に、実施例１によれば、参考例１に示す電子写真による印字物と比較しても、遜色のないレベルの耐ラインマーカー性及び耐擦過性を達成できることが確認できた。
【００４５】
以上の結果より、本発明によれば、得られる記録画像は、発色濃度が高く、フェザリングが生じることがなく、且つ、耐擦過性及び耐ラインマーカー性に優れるものであることがわかった。
【産業上の利用可能性】
【００４６】
本発明の活用例としては、本発明の構成では、インク中に含有させるバインダーや、或いは紙に設けるインク受容層に著しく高い性能を付与しなくてすむために、インクジェット記録用のインクとしても安定であり、しかも得られる印字画像は、発色濃度が高く、高品位で、耐擦過性・耐ラインマーカー性等の定着性に優れるものとなる、インクジェット記録方式に好適な優れた記録方法が提供される。又、本発明の構成で使用するインク及び記録媒体のインク受容層は、ともに、添加するバインダー等量が少なくて作成できるので、これらを改良することによる大幅なコストアップ等がなく、実用的な記録方法の提供が可能である。更に、電子写真方式によって得られる像に匹敵し得る、彩度、解像度、耐久性を有する優れた画像が得られる、工業的価値の非常に高い記録方法が提供される。